(57)【特許請求の範囲】
【請求項１】
硫黄含有の炭素質燃料の第１流を、第１供給速度でボイラーの炉（１２）に供給する工程と、
所定のｄ５０粒径を有する炭酸カルシウム含有吸収剤の第２流を、第２供給速度で前記炉に供給する工程と、
前記炉内に形成する粒子床の流動化を行うため、前記炉に酸素含有ガスを供給する工程と、
前記酸素で燃料を燃焼させることにより、燃料内の硫黄を酸化させて二酸化硫黄を生成する工程と、
炉内で炭酸カルシウムを焼成して酸化カルシウムを生成し、この酸化カルシウムの一部を利用して前記二酸化硫黄の第１部分の硫酸化を行って炉内に硫酸カルシウムを生成する工程と、
二酸化硫黄の第２部分を含む煙道ガスと、前記煙道ガスにより取り込まれた、酸化カルシウムを含む粒子とを、煙道ガスチャネル（１８）に沿って前記炉から排出する工程と、
前記取り込まれた酸化カルシウム粒子の第１部分を含む、前記取り込まれた粒子の第１部分を、カットオフサイズを有する粒子分離器（１４）で前記煙道ガスから分離し、この分離された粒子の少なくとも一部を戻りダクト（１６）を介して前記炉（１２）に戻す工程と、
前記取り込まれた酸化カルシウム粒子の第２部分を含む、前記取り込まれた粒子の第２部分を、前記煙道ガスと共に、前記炉（１２）から、前記炉の下流に配置された半乾式硫黄還元ステージ（３８，５２）へ搬送する工程と、
前記半乾式硫黄還元ステージ（３８，５２）において、前記煙道ガスの二酸化硫黄含有量を削減する工程と、
を具備する、循環流動床ボイラー設備（１０）の二酸化硫黄排出を削減する方法において、
前記炭酸カルシウム含有吸収剤の前記所定のｄ５０粒径は、１０から２０μｍであり、かつ、前記粒子分離器の前記カットオフサイズの５０％より小さいことを特徴とする方法。
【請求項２】
前記炭酸カルシウム含有吸収剤の前記所定のｄ５０粒径は、前記粒子分離器の前記カットオフサイズの３０％より小さいことを特徴とする請求項１に記載の循環流動床ボイラー設備（１０）の二酸化硫黄排出を削減する方法。
【請求項３】
前記取り込まれた酸化カルシウム粒子の８０％超が前記粒子の第２部分にあり、前記取り込まれた酸化カルシウム粒子の２０％未満が前記粒子の第１部分にあることを特徴とする請求項１に記載の循環流動床ボイラー設備（１０）の二酸化硫黄排出を削減する方法。
【請求項４】
前記取り込まれた酸化カルシウム粒子の９０％超が前記粒子の第２部分にあり、前記取り込まれた酸化カルシウム粒子の１０％未満が前記粒子の第１部分にあることを特徴とする請求項３に記載の循環流動床ボイラー設備（１０）の二酸化硫黄排出を削減する方法。
【請求項５】
前記搬送する工程は、前記取り込まれた酸化カルシウム粒子の粒径を縮小させることなく行われることを特徴とする請求項１に記載の循環流動床ボイラー設備（１０）の二酸化硫黄排出を削減する方法。
【請求項６】
前記搬送する工程は、前記取り込まれた酸化カルシウム粒子の第２部分を消和させることなく行われることを特徴とする請求項１に記載の循環流動床ボイラー設備（１０）の二酸化硫黄排出を削減する方法。
【請求項７】
前記搬送する工程は、前記粒子の物理的又は化学的性質を変える外部処理を施すことなく行われることを特徴とする請求項１に記載の循環流動床ボイラー設備の二酸化硫黄排出を削減する方法。
【請求項８】
前記第１供給速度の前記第２供給速度に対する比は、前記第２流のカルシウムの前記第１流の硫黄に対するモル比（Ｃａ／Ｓモル比）が２．５から３．５となるものであり、前記半乾式硫黄還元ステージには追加の吸着剤が供給されないことを特徴とする請求項１に記載の循環流動床ボイラー設備の二酸化硫黄排出を削減する方法。
【請求項９】
前記第１供給速度の前記第２供給速度に対する比は、前記第２流のカルシウムの前記第１流の硫黄に対するモル比（Ｃａ／Ｓモル比）が１．５から２．５となるものであり、前記半乾式硫黄還元ステージには追加の吸着剤が供給されないことを特徴とする請求項５に記載の循環流動床ボイラー設備の二酸化硫黄排出を削減する方法。
【請求項１０】
前記第１供給速度の前記第２供給速度に対する比は、前記第２流のカルシウムの前記第１流の硫黄に対するモル比（Ｃａ／Ｓモル比）が１．０から２．０となるものであり、前記半乾式硫黄還元ステージには追加の吸着剤が供給されることを特徴とする請求項１に記載の循環流動床ボイラー設備の二酸化硫黄排出を削減する方法。
【発明の詳細な説明】
【技術分野】
【０００１】
本発明は、請求項１のプリアンブルに記載の循環流動床ボイラー設備から発生する煙道ガス中の二酸化硫黄含有量を削減する方法に関するものである。特に、本発明は、半乾式スクラバを備えた循環流動床ボイラー設備から発生する煙道ガス中の二酸化硫黄含有量を削減する方法に関するものである。
【背景技術】
【０００２】
硫黄含有燃料を燃焼させると、燃料中の硫黄が硫黄酸化物、主に二酸化硫黄（ＳＯ２）へと変化し、環境に大量に放出されると有害となり得る。循環流動床（ＣＦＢ）ボイラーの周知の利点は、ＣａＣＯ３含有吸収剤、一般的には石灰石をボイラーの炉内へと投入することにより、すでにその炉内にあるＳＯ２を効率的に捕捉できることである。通常、７５０℃から９５０℃である、ＣＦＢボイラーの炉内で使用される温度では、ＣａＣＯ３が焼成されて酸化カルシウム（ＣａＯ）となり、それが硫黄酸化物と反応して硫酸カルシウム（ＣａＳＯ４）を生成し、これは燃焼で生成された灰と共に炉から除去可能である。
【０００３】
循環流動床ボイラーでは、流動化ガスを比較的高い通常速度、一般には３から１０ｍ／ｓの速度で炉の底部を介して導入することによって床が流動化されている。流動化ガスの上昇流がその床の小さい粒子を取り込むため、ＣＦＢボイラーには粒子分離器が備えられている。この粒子分離器は、取り込まれた粒子の一部、通常、粒子分離器のカットオフサイズよりも大きい粒子を、その炉から発生する煙道ガスから分離して再びその炉へと戻す。炉内の石灰石を効率的に利用するためには、石灰石粒子がその床内で十分な滞留時間の間動作可能でなくてはならない。これは、通常、粒子分離器のカットオフサイズより大きいＣａＯ粒子を形成するのに十分な大きさの粒径まで粉砕された石灰石を炉内に投入することによって達成される。これにより、煙道ガスにより取り込まれたＣａＯ粒子は、粒子分離器において何度も煙道ガスから分離され、その粒子分離器から再び炉へと戻される。
【０００４】
ＳＯ２がＣａＯ粒子と反応すると、粒子の表面には高密度のＣａＳＯ４層が形成され、これにより粒子のコア部がＳＯ２と反応できなくなる。従って、一般的には、石灰石粒子には、ＣＦＢボイラーの炉へ投入するのに、通常、１００から３００μｍの最適なサイズが存在すると考えられている。本明細書の説明においては、粒径という用語は、一般によく使われる方法、通常、レーザー回折に基づく方法によって定められるような、粒子分布の中位（ｄ５０）径を指すものとする。最適な粒径を使用しても、所望のＳＯ２除去レベルを達成するためには、石灰石を余分に炉内に投入しなければならない。例えば、炉内で９８％の硫黄削減効率を達成するためには、通常、３から４と高いＣａ／Ｓモル比が必要となる。
【０００５】
３から４などの高いＣａ／Ｓ比を使用した場合、炉から排出されたボトムアッシュやフライアッシュには、常に、通常約１０％から５０％を超える大量のＣａＯが含まれ、それがアッシュの利用や廃棄を困難にしている。ＣａＣＯ３からＣａＯへの焼成は吸熱反応であるため、過剰な量のＣａＣＯ３の焼成を行うことによってもボイラーの熱効率が低下してしまう。炉内にＣａＣＯ３を大量に供給せずにＣＦＢボイラーの硫黄還元を向上させる好ましい方法では、炉内で必要なＳＯ２還元の一部のみを行って、炉の下流にある煙道ガスチャネルに配置された、乾式のＣＦＢスクラバやスプレー乾燥機などの、半乾式の二酸化硫黄還元装置でＳＯ２還元を補完する。
【０００６】
特許文献１には、最大でも約１．０のＣａ／Ｓモル比が得られるよう循環流動床ボイラーの炉に炭酸カルシウムを供給し、炉の下流に配置された硫黄還元ステージに、例えば、水酸化カルシウムを加えることにより、煙道ガスの硫黄含有量をさらに削減することが提案されている。これに対応して、特許文献２には、循環流動床ボイラーから、いわゆるフラッシュ乾燥吸収装置に煙道ガスを搬送して、このフラッシュ乾燥吸収装置に石灰を導入することが提案されている。
【０００７】
乾式ＣＦＢスクラバは、一般的に、未使用の消石灰を吸着剤として使用して、燃焼プロセスで生じた煙道ガスを脱硫するのに用いられる。特許文献３には、ＣＦＢボイラーの煙道ガスから分離されたＣａＯを含むフライアッシュ粒子の粉砕及び／又は消和を行い、そのように処理された粒子を乾式ＣＦＢスクラバで吸着剤として使用することにより、ボイラーの煙道ガスを脱硫する方法が教示されている。特許文献４には、流動床ボイラーの硫黄還元法が開示されている。この方法では、ＣａＯを含むアッシュを炉から回収し、消和させて、炉の下流にある煙道ガスダクトに配置された、スプレー乾燥機などの、ＳＯ２ストリッピング装置で使用する石灰スラリーを形成する。これらの方法によれば、炉の下流の第２硫黄還元ステージにおいて、ＣａＯを含むフライアッシュを利用することにより、２つの脱硫ステージの統合が改善される。上記方法の欠点は、回収したフライアッシュを第２硫黄還元ステージでの利用に適した形に処理するためのさらなる手段や特別な装置を必要とすることである。
【先行技術文献】
【特許文献】
【０００８】
【特許文献１】米国特許第７，４２７，３８４号明細書
【特許文献２】米国特許第７，８６２，７８９号明細書
【特許文献３】独国特許第４１０４１８０Ｃ１号明細書
【特許文献４】米国特許第４，３０９，３９３号明細書
【発明の概要】
【発明が解決しようとする課題】
【０００９】
本発明の目的は、上記従来の方法の欠点の少なくとも一部を最小限に抑えるよう改善された、循環流動床ボイラー設備から発生する煙道ガス中の二酸化硫黄含有量を削減する方法を提供することにある。
【課題を解決するための手段】
【００１０】
本発明によれば、硫黄含有の炭素質燃料の第１流を、第１供給速度でボイラーの炉に供給する工程と、所定のｄ５０粒径を有する炭酸カルシウム含有吸収剤の第２流を、第２供給速度で炉に供給する工程と、炉内に形成する粒子床の流動化を行うため、炉に酸素含有ガスを供給する工程と、酸素で燃料を燃焼させることにより、燃料内の硫黄を酸化させて二酸化硫黄を生成する工程と、炉内で炭酸カルシウムを焼成して酸化カルシウムを生成し、この酸化カルシウムの一部を利用して二酸化硫黄の第１部分の硫酸化を行って炉内に硫酸カルシウムを生成する工程と、二酸化硫黄の第２部分を含む煙道ガスと、この煙道ガスにより取り込まれた、酸化カルシウムを含む粒子とを、煙道ガスチャネルに沿って炉から排出する工程と、取り込まれた酸化カルシウム粒子の第１部分を含む、取り込まれた粒子の第１部分を、カットオフサイズを有する粒子分離器で煙道ガスから分離し、この分離された粒子の少なくとも一部を戻りダクトを介して炉に戻す工程と、取り込まれた酸化カルシウム粒子の第２部分を含む、取り込まれた粒子の第２部分を、煙道ガスと共に、炉から、炉の下流に配置された半乾式硫黄還元ステージへ搬送する工程と、半乾式硫黄還元ステージにおいて、煙道ガスの二酸化硫黄含有量を削減する工程とを具備し、炭酸カルシウム含有吸収剤の所定のｄ５０粒径は、粒子分離器のカットオフサイズの５０％より小さいことを特徴とする、循環流動床ボイラー設備の二酸化硫黄排出を削減する方法が提供される。
【００１１】
本発明の好ましい実施例によれば、炭酸カルシウムを含有する吸収剤の流れを、炉へと供給する前に、粒子分離器のカットオフサイズの３０％より小さい中位粒径に粉砕する。本発明の特に好ましい実施例によれば、吸収剤は、１０から２０μｍの所定のｄ５０粒径に粉砕される。このような微細な粒径によって、煙道ガスにより粒子分離器に取り込まれた酸化カルシウム粒子の大部分が煙道ガスと共に煙道ガスチャネルへと逃れ、取り込まれた酸化カルシウムのより小さな部分だけが粒子分離器で煙道ガスから分離される。
【００１２】
本発明によれば、炉内に供給されたＣａＣＯ３粒子の中位又はｄ５０粒径は、従来のものに比べてはるかに小さい。炭酸カルシウムのいわゆる超微粒子、例えば、約１０から約２０μｍの範囲の中位粒径を有する粒子の使用は、はるかに大きな硫黄削減吸着剤粒子、つまり、粒子分離器のカットオフサイズより大きな粒子を循環流動床ボイラーの炉内に供給するという従来の教示に明らかに反するものである。従来の教示によれば、例えば、中位粒径が１５０μｍの十分に大きな吸着剤粒子を使用することで、粒子分離器から炉へ何度も戻されることによって、最大の効率が得られる。
【００１３】
本発明の発明者は、予想外に、本発明は、以下の利点によって、特に効率的かつ経済的な総硫黄量の削減方法を提供することを見出した。
粒径が微細なため、炉内における酸化カルシウムへの炭酸カルシウム粒子の焼成が非常に効率的に行われる。
粒径が微細なため、酸化カルシウム粒子の大部分が、酸化カルシウムの有害な未反応コア部を粒子内に残すことなく、炉内で迅速かつ効率的にＳＯ２と反応する。
粒径が微細なため、酸化カルシウム粒子が炉から素早く逃げ出すので、炉内に形成されるボトムアッシュにはごく少量の酸化カルシウムしか含まれない。
炉から逃げ出す酸化カルシウム粒子は、その粒径が微細なため、外部保湿装置での粉砕や消和を行うことなく、炉の下流にある半乾式の硫黄還元ステージにおいて吸着剤として容易に使用可能である。
【００１４】
微細な炭酸カルシウム粒子をＣＦＢボイラーの炉内に供給することにより、吸着剤粒子の炉内における滞留時間が、通常、約１０倍の大きさの吸着剤粒径を用いた従来の方法に比べてかなり短縮される。本発明によれば、煙道ガスによって炉から排出される吸着剤粒子の好ましくは最大でも２０％のみ、より好ましくは最大でも１０％のみが粒子分離器で煙道ガスから分離される。これに対応して、その好ましくは少なくとも８０％、より好ましくは少なくとも９０％が、煙道ガスと共に粒子分離器から出てくる。炉内で硫黄還元反応を高速かつ高い効率で行うこと、ＣａＯ含有量の少ないボトムアッシュを形成すること、バックエンド硫黄還元ステージにおいて、未処理のフライアッシュを吸着剤として利用可能であることは、炉内の滞留時間が短いことのマイナス効果を打ち消すほどの影響力がある。従来のボトムアッシュよりも害が少なく、場合によってはさらなる用途に容易に利用可能なボトムアッシュを形成することは、硫黄の含有量が多い高灰分燃料の燃焼を行う場合に特に有利である。
【００１５】
本発明によれば、石灰石の超微粒子を、１．５から２．５のＣａ／Ｓ比が得られる速度で炉内に供給することにより、炉内で８０％より高い硫黄還元を行うことが可能であると推定される。この炉から逃げ出したＣａＯ粒子を、炉の下流にある半乾式の硫黄還元ステージにおいて利用した場合、全硫黄還元量と、炉内に供給される炭酸カルシウムの全使用量が非常に高くなる場合がある。全硫黄還元量は、９８％超であってもよく、炉内に供給されるカルシウムの使用量は、７０％超であってもよい。
【００１６】
上記半乾式の硫黄還元ステージは、通常、コンタクトリアクタと、一般的には繊維性フィルタであるダスト分離器とを備えた乾式のＣＦＢスクラバである。従来のＣＦＢスクラバでは、ＳＯ２を含有する煙道ガスを、コンタクトリアクタに導入された、一般的には消石灰（Ｃａ（ＯＨ）２）である吸着剤材料に接触させることによって、硫黄還元が行われる。浄化された煙道ガスは、その後、ダスト分離機に送られて、反応生成物、未反応吸着剤及びフライアッシュを煙道ガスから分離する。この分離された粒子の一部をシステムから取り除き、その分離された粒子の他の部分を再びコンタクトリアクタへと再循環させて、コンタクトリアクタに進入する煙道ガス流によって流動化される粒子床を形成する。通常、床粒子は、コンタクトリアクタ内又は再循環ループ内に水を供給することによって保湿される。その床温度は管理可能であり、そのように床を保湿することによって硫黄還元反応を高めることができる。
【００１７】
本発明の実施例によれば、完成のＣＦＢスクラバに使用する吸着剤材料は、炉内に形成され、煙道ガスによりＣＦＢスクラバに取り込まれたＣａＯ超微粒子のみから成る。その粒径が小さいため、取り込まれたＣａＯ粒子は、上記床内の保湿水やＣＦＢスクラバの粒子循環によって、容易に消和させることができる。本発明の他の実施例によれば、ＣＦＢスクラバのコンタクトリアクタには、さらなる吸着剤材料、通常、Ｃａ（ＯＨ）２が供給される。それにより、煙道ガスにより取り込まれたＣａＯ超微粒子によって、コンタクトリアクタに従来の吸着剤材料を供給する必要性が大幅に軽減される。
【００１８】
ＣＦＢスクラバにさらなる吸着剤が供給された場合、炉に供給された吸着剤によって得られるＣａ／Ｓ比は、１．０から２．０であることが好ましい。ＣＦＢスクラバにさらなる吸着剤が供給されなかった場合、炉に供給された吸着剤のＣａ／Ｓ比は、２．０から３．０であることが好ましく、２．５から３．５であることがより好ましい。
【００１９】
本発明の他の実施例によれば、炉の下流にある半乾式の硫黄還元ステージは、スプレー乾燥機である。従来のスプレー乾燥機では、吸着剤粒子を含有するスラリーがコンタクトリアクタに供給され、そこで吸着剤粒子は急速に乾燥し、煙道ガス内の二酸化硫黄と結合する。本発明を使用した場合、煙道ガスにより取り込まれたＣａＯ超微粒子が、通常、コンタクトリアクタ内の追加的な吸着剤としての機能を果たす。それによって、コンタクトリアクタに供給されるスラリー量が大幅に削減される。本発明の好適な実施例によれば、第２硫黄還元ステージとしてスプレー乾燥機を使用した場合、炉に供給された吸着剤によって得られるＣａ／Ｓ比は、１．０から２．０であることが好ましい。本発明のさらに好適な実施例によれば、スプレー乾燥機の下流にあるダスト分離器によって回収された粒子によりスラリーを調製する。それによって、スプレー乾燥機に使用されるすべての吸着剤が、炉内に供給されるＣａＣＯ３から生じるものとすることができる。この場合、炉内に供給される吸着剤のＣａ／Ｓ比は、２．０から３．０であることが好ましく、２．５から３．５であることがより好ましい。
【００２０】
上記簡単な説明、並びに本発明のさらなる目的、特徴及び利点は、本発明に係る、現時点で好適ではあるが、例示的に過ぎない実施形態に関する、以下の詳細な説明を添付図面と併せて参照することで、より完全に理解されるであろう。
【００２１】
以下、例示的かつ概略的な添付の図面を参照して本発明を説明する。
【図面の簡単な説明】
【００２２】
【図１】本発明の実施例に係る硫黄酸化物排出を削減するための装置を備えた循環流動床ボイラーを示す概略図である。
【図２】本発明の第２実施例に係る硫黄酸化物排出を削減するための装置を備えた循環流動床ボイラーを示す概略図である。
【発明を実施するための形態】
【００２３】
図１は、本発明の実施例に係る方法により操作可能なＣＦＢボイラーシステム１０を概略的に示す図である。このボイラーシステムには、炉１２と、戻りダクト１６を有する粒子分離器１４と、炉から排出された煙道ガスを煙突２０を介して環境へと移動させる煙道ガスチャネル１８とが備えられている。ボイラーシステムには、底部グリッド２４を介して流動化ガス、通常、一次空気を炉に供給する従来の手段２２と、炉のより高いレベルに二次空気を導入する手段２６とが備えられている。また、ボイラーシステムには、石炭、石油コークス、バイオ燃料などの硫黄含有燃料と、必要に応じて、砂などの不活性流動媒体を炉１２に供給する従来の手段２８も備えられている。この燃料及び不活性流動媒体を供給する手段２８には、例えば、送りねじや空気式供給システムなどの供給ホッパー及び供給コンベヤーが含まれる。
【００２４】
このＣＦＢボイラーシステム１０を使用すると、燃料と不活性流動媒体の流動床において、燃料が流動化空気によって燃焼され、それによって、ボトムアッシュが形成される。このボトムアッシュは、例えば、アッシュコンベヤー及びアッシュ冷却手段を備えた、廃棄又はさらなる使用のために炉からボトムアッシュを排出する従来の手段３０を介して炉から排出される。流動化ガスは、比較的高い通常速度、一般には３から１０ｍ／ｓの速度で炉内を上方へと流れ、燃焼で形成された煙道ガスによって流動粒子を取り込む。この流動粒子は、その後、炉から排出される。煙道ガスチャネル１８に配置された粒子分離器１４は、一般的に約５０から１００μｍのカットオフサイズよりも大きい粒子を煙道ガスから分離し、そして戻りチャネル１６を介してそれらを再び炉へと戻す。
【００２５】
さらに、このボイラーシステム１０には、石灰石などのＣａＣＯ３含有の硫黄削減添加剤を炉内へ供給する手段３２も備えられている。この硫黄削減添加剤を供給する手段３２は、ホッパー又は容器３４と、硫黄削減添加剤の粒子を所望の中位粒径（ｄ５０）に粉砕する石灰石粉砕機３６とを少なくとも有することが好ましい。石灰石は、従来の方法では、約１００から３００μｍの中位粒径に粉砕されていたが、本発明によれば、本明細書の他の部分で説明する理由により、１０から２０μｍのｄ５０粒径を有する微細粒子に粉砕される。このような硫黄削減添加剤の所望の中位粒径への粉砕は、その添加剤が上記ＣＦＢボイラー設備へと運ばれる前に、別の設備において行われてもよい。
【００２６】
一般的なＣＦＢボイラー設備には、通常、例えば、蒸気生成、資材運搬、煙道ガス浄化に必要な他の多くの要素がさらに備えられているが、本発明には特に重要ではないので、図１には図示されていない。
【００２７】
硫黄含有燃料を炉１２内で燃焼させると、燃料に含まれる硫黄が酸化して硫黄酸化物、主にＳＯ２となる。一般に７５０℃から９５０℃である、ＣＦＢボイラーの炉内で使用される温度では、硫黄削減添加剤のＣａＣＯ３が急速に焼成されてＣａＯとなり、それがＳＯ２と結合してＣａＳＯ３を形成し、これが再び酸化してＣａＳＯ４となる。このＣａＳＯ４へのＳＯ２の結合は、比較的ゆっくりとしたプロセスであるので、石灰石は、従来の方法によれば、粒子分離器のカットオフサイズより大きい粒径で炉内へ供給される。それによって、煙道ガスにより取り込まれたＣａＯ粒子は、粒子分離器において何度も煙道ガスから分離され、再び炉へと戻される。本発明の方法は、微細粒径に起因して、煙道ガスにより取り込まれたＣａＯ粒子の好ましくは８０％超、より好ましくは９０％超が粒子分離器において煙道ガスから分離されずに、その煙道ガスと共に煙道ガスチャネルに沿って進み続けるという点において、上記従来の方法とは異なる。
【００２８】
上記手段３０によって炉から除去されたボトムアッシュには、一般的に、そのプロセスで形成されたＣａ含有粒子の第１部分が含まれる。そのＣａ含有粒子の別の部分は、従来、流動床において、粒子分離器のカットオフサイズより小さいサイズに粒子が粉砕されるまで炉と粒子分離器との間で再利用され、その後、粒子はフライアッシュの一部として炉から排出される。
【００２９】
ＣａＳＯ４へのＣａＯの硫酸化は、主に粒子の外面において行われる。従って、ＣＦＢボイラーの炉内における従来の硫黄還元によれば、未反応のＣａＯのコア部の周りに高密度のＣａＳＯ４層を有する粒子が形成される傾向がある。そのため、ＣａＯの利用が不完全であり、フライアッシュやボトムアッシュには未反応のＣａＯが含まれる。除去されたアッシュの反応性ＣａＯは有害であるため、多くの場合、その除去されたアッシュの廃棄やさらなる使用の準備が整うまで、ＣａＯをＣａ（ＯＨ）２へと消和させる必要がある。炉内におけるＣａＯの利用度は比較的低いため、これまでは、３から４などの１よりはるかに高いＣａ／Ｓ比で、炉へとＣａＣＯ３を大量に供給するだけで、炉内の高い硫黄還元レベルが達成された。
【００３０】
高いＣａ／Ｓ比の使用に関する問題のため、最近の一部のＣＦＢボイラーでは、炉内における硫黄還元を、炉の下流の煙道ガスチャネルに配置された、スプレー乾燥機や乾式ＣＦＢスクラバなどの第２硫黄還元ステージにおけるさらなる硫黄還元によって補完する場合もある。これに対応して、煙道ガスチャネル１８に配置された乾式ＣＦＢスクラバ３８を図１に示す。
【００３１】
炉内の硫黄還元が第２硫黄還元ステージによって補完される場合、炉内に供給されたカルシウムのＣａ／Ｓ比は、必然的に１から２と低くなる。しかしながら、比較的大きな石灰石粒子を炉内に供給する従来の方法では、常に、未反応のＣａＯコア部の周りに高密度のＣａＳＯ４層を有する上述のＣａ粒子が生成され、また、上記問題も生じる。
【００３２】
本発明の方法は、その粒径が微細であるため、炉内で反応するＣａＯ粒子の硫酸化をほぼ完全に行うことが可能であるという点において、従来の慣例とは異なる。これにより、ボトムアッシュに対する未反応のＣａＯ損失が最小限に抑えられ、上記問題の大部分が解決される。その結果、カルシウム利用が改善される。本発明の方法によれば、石灰石の総消費量を、少なくとも１０％、場合によっては２０％又はそれ以上削減することが可能であると考えられる。
【００３３】
煙道ガスチャネル１８に配置されたＣＦＢスクラバ３８には、コンタクトリアクタ４０と、繊維性フィルタなどのダスト分離器４２と、そのダスト分離器４２からコンタクトリアクタ４０へと戻る再循環チャネル４４とが備えられている。このＣＦＢスクラバ３８には、コンタクトリアクタ４０に形成する流動床の加湿と冷却を行うために、流動床に水を注入する手段４６がさらに備えられている。従来のＳＣＢスクラバには、第２の硫黄削減添加剤、一般的には、Ｃａ（ＯＨ）２をコンタクトリアクタ４０に注入する手段４８も備えられている。煙道ガス内のＳＯ２は、その後、コンタクトリアクタ４０内のＣａ（ＯＨ）２と結合してＣａＳＯ３とＣａＳＯ４を形成する。このＣａ（ＯＨ）２と水を注入する手段は、通常、コンタクトリアクタ４０に配置されているが、場合によっては、例えば、再循環チャネル４４に配置されていてもよい。
【００３４】
本発明の方法は、炉内に供給される吸収剤の粒径が微細であるため、ＣＦＢスクラバに進入する煙道ガスによって微細ＣａＯ粒子を大量に運んで、ＣＦＢスクラバで吸着剤として容易に利用することができるという点において、上記従来の補助ＣＦＢスクラバの使用とは異なる。ＣａＯ粒子の粒径が小さいため、ＣＦＢスクラバの上流の煙道ガス流から粒子を分離したり、ＣＦＢスクラバにおいて粒子が使用される前に、それらの化学的又は物理的性質を変える、すなわち、ＣａＯ粒子を消和させる及び／又は粒径を縮小させる必要はない。炉から生じる微細なＣａＯ粒子を、ＣＦＢスクラバで吸着剤として利用することにより、別個の硫黄削減添加剤をＣＦＢスクラバに注入する必要性を排除する又は少なくとも大幅に軽減することができる。
【００３５】
フライアッシュを含む粒子、コンタクトリアクタ４０に形成された反応生成物及び未反応の試薬は、コンタクトリアクタの下流にあるダスト分離器４２で煙道ガスから分離される。コンタクトリアクタ４０で十分な粒子床を維持し、試薬の利用を改善するために、ダスト分離器４２で分離された粒子の一部を、再循環チャネル４４から再びコンタクトリアクタ４０へと連続的に再利用する。粒子分離器４２で分離された粒子状物質の他の部分は、排出チャネル５０に沿ってＣＦＢスクラバから排出される。浄化された煙道ガスは、ダスト分離器からさらに煙突２０へと運ばれて、環境に放出される。
【００３６】
図２は、第２硫黄還元ステージが、ＣＦＢスクラバの代わりに、スプレー乾燥機５２を備える点で図１に示す実施例とは異なる、本発明の他の好適な実施例を示す。図２では、図１に示す実施例と同一又は類似の要素はすべて、図１に示すものと同じ符号が付されている。
【００３７】
図２に示す実施例では、煙道ガスダクト１８は、スプレー乾燥機５２の反応チャンバ５４の上部につながっている。この反応チャンバ５４では、煙道ガスを含む二酸化硫黄が、加湿した硫黄削減吸着剤と接触する。未反応の吸着剤、反応生成物及びフライアッシュは、煙道ガスによって、スプレー乾燥機５２の反応チャンバ５４から、ダスト分離器４２、好ましくは繊維性フィルタへと搬送される。浄化された煙道ガスは、この繊維性フィルタ４２から煙突２０を介して環境へと放出され、フライアッシュ、反応生成物及び生じ得る未反応の吸着剤は、アッシュ分離器４２の底部から排出ダクト６０を介して収集される。
【００３８】
加湿した吸着剤は、煙道ガスにより反応チャンバ５４に取り込まれたＣａＯ粒子と、水供給部５６によって反応チャンバ５４の上部に注入された水とからのみ成る場合もある。しかしながら、加湿した硫黄削減吸着剤には、通常、煙道ガスにより取り込まれたＣａＯ粒子に加えて、スラリー調製容器６４に形成され、スラリー供給部５８によって反応チャンバ５４に小さな液滴として注入される吸着剤スラリーが含まれる。このスラリーは、通常、水供給部６６からＣａ（ＯＨ）２又はＣａＯに水を加えることにより生成され、スラリー調製容器６４内でＣａＯをＣａ（ＯＨ）２へと消和させる。このＣａ（ＯＨ）２又はＣａＯは、少なくともその一部が、ダスト分離器４２の底部から排出ダクト６０によって、かつ、反応チャンバ５４の底部から排出ダクト６２によって収集されてもよい。
【００３９】
以上のとおり、半乾式硫黄還元ステージで用いられる硫黄削減吸着剤は、ケース別の理由により、図１に示す実施例と図２に示す実施例のいずれにおいても、ボイラーの炉内に形成されるＣａＯ粒子のみから、又は、別個の供給部からの追加の吸着剤と共に、ボイラーの炉内に形成されるＣａＯ粒子から生じるものであってもよい。しかしながら、いずれの場合も、炉内に供給される微細な石灰石粒子によって、煙道ガスにより取り込まれた微細なＣａＯ粒子が生成され、それにより、さらなる吸着剤を半乾式硫黄還元ステージに直接供給する必要性が最小限に抑えられる、すなわち、軽減又は完全に排除される。
【００４０】
本明細書において、本発明は、現時点では最も好適な実施例であると考えられるものとの関連で例として説明されたが、本発明は、開示された実施例に限定されるものではなく、添付の特許請求の範囲で定められるような本発明の範囲内に含まれる、その特徴の様々な組み合わせ又は変更及び複数の他の適用をカバーするように意図されている点を理解されたい。上述の実施例の何れかとの関連で言及された詳細は、別の実施例との組み合わせが技術的に実現可能な場合には、その別の実施例と組み合わせて用いられてもよい。
【図１】
0006476345.tif 000002
【図２】
0006476345.tif 000003